(57)【要約】  歯科用ブランクであって、該ブランクの外側領域の削り出し加工により、歯科補綴修復物、ことに多色歯科補綴修復物を製造するための歯科用ブランクにおいて、該歯科用ブランクは、（ｉ）内側結合部を含み、前記内側結合部は、前記歯科用ブランクの歯冠領域の方向に好ましくは円錐形の支台領域を有し、かつ前記歯科用ブランクの歯根方向にインプラント連結形状部を有し、（ｉｉ）前記結合部の支台領域は、前記ブランクの歯冠領域の方向で象牙質支台領域と結合されており、かつ（ｉｉｉ）前記象牙質支台領域は、前記ブランクの歯冠領域の方向で（ｉｖ）前記ブランクの外側領域とエナメル質領域内で結合されており、かつ（ｖ）前記歯科用ブランクは、内部に、製造された歯科補綴修復物をバインドねじまたはボルトによりインプラントまたはアバットメント上に固定するための縦長の管腔を有する。さらに、本発明の主題は、歯科用ブランクを製造するためのシステムおよび該ブランクの製造方法である。
2019528852.tif 000002
【特許請求の範囲】
【請求項１】
削り出し加工により歯科補綴修復物（１０）を製造するための歯科用ブランク（１）において、前記歯科用ブランク（１）は、
（ｉ）内側結合部（２）を含み、前記内側結合部は、前記歯科用ブランクの歯冠領域の方向に支台領域（３ａ）を有し、かつ前記歯科用ブランクの歯根方向にインプラント連結形状部（３ｂ）を有し、
（ｉｉ）前記結合部（２）の前記支台領域（３ａ）は、前記ブランク（１）の歯冠領域の方向で象牙質支台領域（４）と結合されており、かつ
（ｉｉｉ）前記象牙質支台領域（４）は、前記ブランク（１）の歯冠領域の方向で（ｉｖ）前記ブランクの外側領域（５）と結合されており、かつ
（ｖ）前記歯科用ブランクは、内部に、前記内側結合部（２）の前記インプラント連結形状部（３ｂ）中に、および任意に前記内側結合部（２）の前記支台領域（３ａ）中に、縦長の管腔（６）を有し、前記管腔は、前記内側結合部（２）の前記インプラント連結形状部（３ｂ）の上側（２．１）から下側（２．２）にまで達し、かつ任意に前記支台領域（３ａ）の上側（３．１）から下側（３．２）にまで達し、かつ前記管腔は、頂窩方向または舌方向の開口部と、歯根方向の開口部とを有する、
歯科用ブランク（１）。
【請求項２】
前記歯科用ブランク（１）は、縦長の管腔（６）を有し、前記管腔は、前記外側領域（５）の上側（８．１）から前記結合部（２）の前記インプラント連結形状部（３ｂ）の下側（２．２）にまで達し、かつ前記管腔（６）は、前記内側結合部（２）、前記象牙質支台領域（４）および前記外側領域（５）を通過するように延び、かつ頂窩方向または舌方向の開口部と、歯根方向の開口部とを有することを特徴とする、請求項１記載のブランク。
【請求項３】
前記歯科用ブランク（１）は、縦長の管腔（６）を有し、前記管腔は、前記外側領域（５）の上側（８．１）から前記結合部（２）の前記インプラント連結形状部（３ｂ）の下側（２．２）にまで達し、ここで、（ａ）前記縦長の管腔は少なくとも１つの長軸を有し、（ｂ）前記縦長の管腔は折れ曲がっていてかつ少なくとも２つの交差する長軸を有し、（ｃ）前記縦長の管腔（６）は弓形に形成されており、かつ／または（ｄ）前記縦長の管腔の、頂窩方向もしくは舌方向の開口部は、前記内側結合部（２）の前記インプラント連結形状部（３ｂ）の下側（２．２）の、歯根方向の開口部よりも少なくとも大きな直径を有することを特徴とする、請求項１または２記載のブランク。
【請求項４】
（ｉ）前記支台領域（３ａ）と前記インプラント連結形状部（３ｂ）とを含む前記内側結合部（２）は、少なくとも１つの金属または金属合金からなることを特徴とする、請求項１から３までのいずれか１項記載のブランク。
【請求項５】
（ｉｉｉ）前記象牙質支台領域（４）は、金属酸化物または金属酸化物混合物から形成されており、前記金属酸化物または金属酸化物混合物は、任意に酸化マグネシウム（ＭｇＯ）および／または酸化イッテルビウム（Ｙ2Ｏ3）の含分を有することを特徴とする、請求項１から４までのいずれか１項記載のブランク。
【請求項６】
（ｉｉｉ）前記象牙質支台領域（４）は、金属酸化物または金属酸化物混合物から形成されており、かつ二酸化ジルコニウム、酸化アルミニウムまたは酸化ジルコニウム／酸化アルミニウム混合物から選択され、ここで前記金属酸化物または金属酸化物混合物は、任意に酸化マグネシウム（ＭｇＯ）および／または酸化イッテルビウム（Ｙ2Ｏ3）の含分を有することを特徴とする、請求項１から５までのいずれか１項記載のブランク。
【請求項７】
（ｉｖ）前記ブランクの外側領域（５）は、歯科用コンポジット材料、歯科用ガラスセラミックまたはハイブリッドセラミック、ことに歯科用ハイブリッドセラミックから形成されていることを特徴とする、請求項１から６までのいずれか１項記載のブランク。
【請求項８】
（ｉｖ）前記外側領域は、セラミック骨格５０〜９８質量％およびポリマー部分２〜５０質量％を含むハイブリッドセラミックを有し、前記ハイブリッドセラミックの全組成は１００質量％となることを特徴とする、請求項１から７までのいずれか１項記載のブランク。
【請求項９】
（ｉｖ）前記外側領域は、５０〜９９．９質量％の二酸化ジルコニウムの含有率と、０．１〜５０質量％の含有率での少なくとも１つの他の金属酸化物、半金属酸化物および／または炭化ケイ素またはこれらの混合物の含有率とを含むセラミック骨格を含むハイブリッドセラミックを有し、前記他の金属酸化物、半金属酸化物および／または炭化ケイ素の金属は、イットリウム、アルミニウム、マグネシウム、カリウム、カルシウム、リチウムおよびケイ素から選択され、前記セラミック骨格の全組成は１００質量％となることを特徴とする、請求項１から８までのいずれか１項記載のブランク。
【請求項１０】
（ｉｖ）前記歯科用ブランク（１）の前記外側領域（５）は、
Ａ）
（ａ）無機充填剤４０〜８０質量％、
（ｂ）ウレタン（メタ）アクリラート、トリシクロ［５．２．１．０2,6］デカン−（ＴＣＤ）−ウレタン−誘導体、ＴＣＤ−ジ−ＨＥＡ、ＴＣＤ−ジ−ＨＥＭＡ、ＴＥＧＤＭＡおよび任意に少なくとも１つの三価性、四価性または五価性の架橋剤を含む少なくとも１つのモノマーまたはモノマー混合物の重合に基づくポリマー成分６０〜２０質量％、
を含む歯科用コンポジット材料、または
Ｂ）歯科用ガラスセラミックとしての二ケイ酸リチウム、または
Ｃ）ハイブリッドセラミックの全組成を基準として、ポリマー部分２〜２５質量％と、セラミック部分、ことに多孔質セラミック部分７５〜９８質量％とを有するハイブリッドセラミックであって、前記ポリマー部分におよび／または前記セラミック部分にそれぞれ顔料を０．０〜８．０質量％含むハイブリッドセラミック
から形成されていることを特徴とする、請求項１から９までのいずれか１項記載のブランク。
【請求項１１】
（ｉｉｉ）前記ブランクの前記象牙質支台領域（４）は、色空間Ｌ*ａ*ｂに従って次の色：Ｌ  ５０〜８０、ａ  ２〜５およびｂ  １５〜２２を有し、かつ／または
（ｉｖ）前記ブランクの前記外側領域（５）は、色空間Ｌ*ａ*ｂに従って次の色：Ｌ  ６０〜９５、ａ  −５〜３およびｂ  ３〜２を有することを特徴とする、請求項１から１０までのいずれか１項記載のブランク。
【請求項１２】
請求項１から１１までのいずれか１項記載の歯科用ブランクの製造方法において、前記ブランクは、
（ｉ）前記ブランクの歯冠領域の方向に支台領域（３ａ）を有し、かつ前記ブランクの歯根方向にインプラント連結形状部（３ｂ）を有する内側結合部（２）を準備し、かつ
（ｉｉ）前記内側結合部（２）の前記支台領域（３ａ）を、前記ブランク（１）の歯冠領域の方向で象牙質支台領域（４）と結合し、かつ
（ｉｉｉ）前記象牙質支台領域（４）を、前記ブランク（１）の歯冠領域の方向で（ｉｖ）前記ブランクの外側領域（５）と結合し、かつ
（ｖ）前記歯科用ブランクは、内部に、前記内側結合部（２）の前記インプラント連結形状部（３ｂ）中に、および任意に前記内側結合部（２）の前記支台領域（３）中に、縦長の管腔（６）を有し、前記管腔は、前記内側結合部（２）の前記インプラント連結形状部（３ｂ）の上側（２．１）から下側（２．２）にまで達し、かつ任意に前記内側結合部（２）の前記支台領域（３）の上側（３．１）から下側（３．２）にまで達し、かつ前記管腔は、頂窩方向または舌方向の開口部と、歯根方向の開口部とを有する
ことにより製造される、歯科用ブランクの製造方法。
【請求項１３】
（ｉｉ）前記支台領域（３）と前記象牙質支台領域（４）とは、前記支台領域（３）と前記象牙質支台領域（４）とを所定の位置で結合可能に仕上げるために、これらの領域が向かい合う内部表面で幾何学的対応部を有し、かつ任意に（ｉｉｉ）前記象牙質支台領域（４）と前記外側領域（５）とは、前記象牙質支台領域（４）と前記外側領域（５）とを所定の位置で結合可能に仕上げるために、これらの領域が向かい合う内部表面で幾何学的対応部を有することを特徴とする，請求項１２記載の方法。
【請求項１４】
（ｉｉ）前記支台領域（３）と前記象牙質支台領域（４）とは、形状結合により、力結合により、および／または素材結合により相互に結合可能であり、かつ／または（ｉｉｉ）前記象牙質支台領域（４）と前記外側領域（５）とは、形状結合により、力結合により、および／または素材結合により相互に結合可能であることを特徴とする、請求項１２または１３記載の方法。
【請求項１５】
請求項１から１１までのいずれか１項記載の歯科用ブランクを製造するためのシステムにおいて、前記システムは、
ａ）個別の互いに結合可能な構成要素として
内側結合部（２）、
象牙質支台領域（４）、および
外側領域（５）を含むか、または
ｂ）請求項１から１１までのいずれか１項記載のブランク、および接着剤、素材結合により結合するための可塑性のまたは液状のハイブリッド素材および／またはインプラントスクリュを含む
ことを特徴とする、歯科用ブランクを製造するためのシステム。
【請求項１６】
前記システムは、ａ）接着剤、素材結合により結合するための可塑性のまたは液状のハイブリッド素材および／またはインプラントスクリュを含むことを特徴とする、請求項１５記載のシステム。
【請求項１７】
素材削り出し法において多色歯科補綴修復物（１００）を製造するための、請求項１から１１までのいずれか１項記載のブランクまたは請求項１５もしくは１６記載のシステムの使用。
【発明の詳細な説明】
【技術分野】
【０００１】
ブランクの外側領域の削り出し加工により、歯科補綴修復物、ことに多色歯科補綴修復物を製造するための歯科用ブランクにおいて、該歯科用ブランクは、（ｉ）内側結合部を含み、該内側結合部は、該歯科用ブランクの歯冠領域の方向に好ましくは円錐形の支台領域を有し、かつ該歯科用ブランクの歯根方向にインプラント連結形状部を有し、（ｉｉ）該結合部の支台領域は、該ブランクの歯冠領域の方向で象牙質支台領域と結合しており、かつ（ｉｉｉ）該象牙質支台領域は、該ブランクの歯冠領域の方向で（ｉｖ）該ブランクの外側領域とエナメル質領域内で結合されており、かつ（ｖ）該歯科用ブランクは、内部に、製造された歯科補綴修復物をバインドねじまたはボルトによりインプラントまたはアバットメント上に固定するための縦長の管腔を有する。さらに、本発明の主題は、歯科用ブランクを製造するためのシステム、および該ブランクの製造方法である。
【背景技術】
【０００２】
歯科補綴インプラントまたは残存歯根で支持された修復物を製造するために、ミルブランクから削り出し法によってブリッジ、クラウンキャップまたは歯科用支台構造体を製造し、後からこれに歯色のベニアを設けることが知られている。今まで、削り出し法で製造された歯科補綴修復物は、ミリングマシン内に固定可能な、ミリングマシン用の固定部を備えた単一ブロックまたはミル円形素材、つまり円柱状プレートから製造されている。ミル円形素材から、原則として多数の補綴修復物が製造される。このミル円形素材の削り出し加工は、原則として、相応するＣＡＤ／ＣＡＭ機器を利用できるミリングセンタで集約的に行われる。
【０００３】
ＣＡＤ／ＣＡＭ法は、例えばブリッジおよびクラウンのような審美的補綴歯科修復物のコンピュータ支援製造方法である。この場合、ＣＡＤ／ＣＡＭにおいて、ＣＡＤは、英語のComputer Aided Design（コンピュータ支援設計）の略であり、ＣＡＭは、英語のComputer Aided Manufacturing（コンピュータ支援製造）の略である。
【０００４】
例えば、自動化された素材削り出し法（以後、単に削り出し法とも言う）において、ＣＡＤデータからＣＡＭ法で３Ｄワークピースが製造される。通常の削り出し法は、ミリング、穿孔、切削、はつり、研磨、溶融および／またはこれらの削り出し工程の少なくとも２つを含む。
【０００５】
公知のＣＡＤ／ＣＡＭ法の他に、補綴歯科修復物の製造用のブランクを加工するために、レーザービームにより引き起こされた材料の削り出しを行ういわゆるレーザーミリングも将来的に使用することができる。所望の結果を得るために、ブランクの材料特性をレーザーミリング法に特別に適合させなければならない。
【発明の概要】
【発明が解決しようとする課題】
【０００６】
本発明の課題は、好ましくは審美的にも天然歯に極めて良好に適合する歯科補綴修復物の分散的な製造を可能にすることにある。好ましくは、歯科補綴修復物の製造、加工および適合を好ましくは治療期間内で直接行うことができる明らかにより経済的な方法で、ミルブランクの素材削り出し加工が可能となるべきである。ことに、ブランクの加工特性は、破壊強さおよび／または弾性率に関して極めて良好であるべきである。
【課題を解決するための手段】
【０００７】
本発明の課題は、請求項１記載の本発明による歯科用ブランク、ことに歯科用ミルブランク、ことにポリマー充填されたハイブリッドセラミックからなる外側領域を有するブランクにより、および請求項１０記載の該ブランクの製造方法により、および請求項１３記載のブランクを製造するためのシステムにより解決される。該ブランクの好ましい実施形態は、従属請求項において、および明細書においてより詳細に説明されている。
【０００８】
例えば、ハイブリッドセラミックからなる外側領域を有する本発明によるブランクの好ましい別の態様は、ＣＡＤ／ＣＡＭ法で補綴成形品のブランクへとミリング加工可能である充填物不含の純セラミック製のミルブランクと比べて、明らかに改善された材料特性を示す。
【０００９】
本発明の主題は、歯科用ブランク、ことにミルブランクであって、該ブランクの、ことに該ブランクの外側領域の素材削り出し加工により、インプラントおよび任意にアバットメントにより支持される単歯修復物、例えばクラウンのような歯科補綴修復物、好ましくは多色歯科補綴修復物を製造するための歯科用ブランク、ことにミルブランクにおいて、前記ブランクは、
（ｉ）内側結合部を含み、前記内側結合部は、前記歯科用ブランクの歯冠領域の方向に支台領域、ことに円錐形の、好ましくは原材料一体式の支台領域を有し、かつ前記歯科用ブランクの歯根方向にインプラント連結形状部を有し、前記内側結合部は、ことに金属または金属合金、好ましくはチタン、チタン合金、金、金合金、またはコバルト−クロムからなる結合部であり、
（ｉｉ）前記結合部の支台領域は、前記ブランクの歯冠領域の方向で象牙質支台領域と結合されており、かつ
（ｉｉｉ）前記象牙質支台領域は、前記ブランクの歯冠領域の方向で
（ｉｖ）前記ブランクの外側領域と結合されており、かつ
（ｖ）前記歯科用ブランクは、内部に、前記内側結合部内のインプラント連結形状部中に、および任意に前記内側結合部の支台領域中に、縦長の管腔を有し、前記管腔は、前記内側結合部のインプラント連結形状部の上側から下側にまで、および任意に前記内側結合部の支台領域の上側から下側にまで達し、かつ前記管腔は、頂窩方向または舌方向の開口部と、歯根方向の開口部とを有する、
ブランクである。
【００１０】
別の態様によると、バインドねじを収容するための管腔は、ほぼ円筒状であるか、または弓形に延びかつ任意に歯根方向にねじ山部分を有する縦長の管腔として形成されている。管腔の弓形の延びとは、１つより多い縦中心軸を有する管腔であると解釈される。例えば、この管腔は、領域的に複数の縦中心軸を有してよく、この場合、これらの縦中心軸は互いに０°と等しくないまたは１８０°と等しくない角度にある。
【００１１】
ブランクの外側領域は、天然歯のエナメル質の領域に相当する。内側結合部は、好ましくは歯科補綴修復物の頸部領域内に配置されており、かつ好ましくは円錐形に形成されている。他の好ましい別の態様によると、内側結合部は、原材料一体式に形成されている。
【００１２】
支台領域は、象牙質支台領域と分離可能または分離不能に結合されていてよい。よって、支台領域と象牙質領域との間の結合は、形状結合により、力結合によりまたは素材結合により行われるか、またはこれらの組合せを含んでいてよい。同様に、象牙質支台領域は、外側領域と分離可能または分離不能に結合されていてよい。よって、ここでもまた、象牙質支台領域と外側領域との間の結合は、形状結合により、力結合によりまたは素材結合により行われるか、またはこれらの組合せを含んでいてよい。
【００１３】
本発明の主題は、同様に、ブランク、ことにミルブランクであり、この歯科用ブランクは、縦長の管腔を有し、この管腔は、外側領域の上側から内側結合部のインプラント連結形状部の下側にまで達し、かつこの管腔は、連結形状部と支台部とを含む内側結合部、象牙質支台領域および外側領域を通過するように延び、かつ頂窩方向または舌方向の開口部と、歯根方向の開口部とを有する。
【００１４】
さらに、歯科用ブランクは、縦長の管腔を有してよく、この管腔は、外側領域の上側から結合部のインプラント連結形状部の下側にまで達し、ここで、この管腔は、内側結合部、象牙質支台領域および外側領域を通過するように延び、かつ頂窩方向または舌方向の開口部と、歯根方向の開口部とを有し、かつ外側領域は、象牙質支台領域を頸部でまたは頸部領域内で取り囲む。さらに、象牙質支台領域は、支台領域を頸部でまたは頸部領域内で取り囲む場合が好ましい。
【００１５】
したがって、本発明の主題は、縦長の管腔を有するブランクであってもよく、この管腔は、外側領域の上側から下側にまで、象牙質支台領域の上側から下側にまで、および結合部の上側から下側にまで達するので、この管腔は、内側結合部、象牙質支台領域および外側領域を通過するように延び、かつ外側領域の上側に頂窩方向または舌方向の開口部と、インプラント連結形状部の下側に歯根方向の開口部とを有する。
【００１６】
好ましい別の態様によると、本発明の主題は、縦長の管腔を有する歯科用ブランクであって、この管腔は、外側領域の上側から結合部のインプラント連結形状部の下側にまで達し、ことにこの管腔は、全体の内側結合部、象牙質支台領域および外側領域を通過するように延び、かつ頂窩方向または舌方向の開口部と、歯根方向の開口部とを有し、ここで、この縦長の管腔は、
（ａ）少なくとも１つの長軸を有していてよく、ことに（ａ．１）縦長の管腔は、その１つの長軸に対して回転対称に形成されていてよく、かつ／または（ａ．２）縦長の管腔は、領域的に複数の縦中心軸を有しかつこの管腔は、好ましくは、例えば直径が変わらずに、弓形に形成されていてよく、かつ／または
（ｂ）縦長の管腔は、折れ曲がっていてよくかつ少なくとも２つの交差する長軸を有してよく、かつ／または（ｃ）縦長の管腔は、例えば直径が変化するように、弓形に形成されていてよく、かつ／または（ｄ）縦長の管腔の開口部は、頂窩方向または舌方向で、ことに外側領域の上側、象牙質支台領域の上側および／または支台領域の上側で、ことに内側結合部のインプラント連結形状部の下側の歯根方向の開口部よりも、少なくとも大きな直径を有してよい。
【００１７】
本発明によると、管腔は、補綴修復物をインプラント上に固定するためのバインドねじまたはボルトを収容するために適した直径を有する。任意に、管腔は、付加的にねじ山部分を有してよい。
【００１８】
同様に、本発明の主題は、（ｉ）支台領域とインプラント連結形状部とを含む内側結合部を有するブランクであり、ここで、結合部は、少なくとも１つの金属または金属合金からなり、好ましくは、内側結合部は、チタン、チタン合金、金、金合金またはコバルト−クロム合金からなる。特に好ましくは、結合部は、チタン合金、金合金またはコバルト−クロム合金からなる。結合部は、好ましくは素材一体式に金属または金属合金からなる。
【００１９】
さらに、ブランクは、（ｉｉｉ）象牙質支台領域内では、金属酸化物または金属酸化物混合物から形成されており、この金属酸化物または金属酸化物混合物は、任意に酸化マグネシウム（ＭｇＯ）および／または酸化イッテルビウム（Ｙ2Ｏ3）の含分を有する場合が好ましい。好ましくは、ブランクは、（ｉｉｉ）象牙質支台領域内では、金属酸化物または金属酸化物混合物から形成されていてよく、ここで、金属酸化物または金属酸化物混合物は、二酸化ジルコニウム、酸化アルミニウムまたは酸化ジルコニウム／酸化アルミニウム混合物から選択されていてよく、この金属酸化物または金属酸化物混合物は、それぞれ無関係に、任意に、酸化マグネシウム（ＭｇＯ）および／または酸化イッテルビウム（Ｙ2Ｏ3）の含分を有する。
【００２０】
別の態様によると、ブランクの象牙質支台領域または外側領域は、金属酸化物または金属酸化物混合物または連続気泡型のセラミック骨格から形成されていてよく、ここで、セラミック骨格の連続気泡の気孔率は、１０〜８０質量％、ことに２０〜７０質量％、好ましくは３０〜６０質量％であってよく、ことに連続気泡型のセラミック骨格には、全組成を基準として、少なくとも１つのポリマーが２０〜９０質量％、ことに３０〜８０質量％、好ましくは４０〜７０質量％充填されていてよい。本発明によると、ことに素材削り出し法におけるセラミック骨格の加工特性を改善するために、連続気泡型のセラミック骨格にはポリマーが充填されていてよい。
【００２１】
象牙質支台領域または外側領域の連続気泡型のセラミック骨格は、好ましくは、二酸化ジルコニウム、酸化アルミニウム、ケイ酸塩鉱物、好ましくは長石、二酸化ジルコニウムおよび酸化アルミニウムを含む混合酸化物および／または炭化ケイ素を含んでよいかまたはこれらからなっていてよい。特に、二酸化ジルコニウム、ことに５０質量％以上の二酸化ジルコニウム含有率を有する、ことに７０質量％以上の二酸化ジルコニウム含有率を有する二酸化ジルコニウムが好ましい。あるいは、９５質量％以上、ことに９９．７質量％以上、好ましくは９９．９９質量％以上の含有率を有する酸化アルミニウムが好ましい。さらに、特に好ましいセラミック骨格は、５０以上から１００質量％までの二酸化ジルコニウム含有率を有し、任意付加的に、マグネシウム、例えば（Ｍｇ−ＰＳＺ、部分安定化）、ＭｇＯ、Ｙ2Ｏ3を含む二酸化ジルコニウム（Ｙ−ＴＺＰ、部分安定化）、Ｙ2Ｏ3を含む二酸化ジルコニウムＨＩＰ状態（Ｙ−ＴＺＰ、部分安定化）、ＺｒＯ2／Ａｌ2Ｏ3混合酸化物、ＳｉＳｉＣケイ素で溶浸された炭化ケイ素、遊離ケイ素なしで焼結された炭化ケイ素、遊離ケイ素なしでホットプレスされた炭化ケイ素を含む。７０質量％以上から１００質量％まで、ことに７３質量％以上、好ましくは８５質量％以上、９０質量％以上の二酸化ジルコニウム、酸化アルミニウム、二酸化ジルコニウムを含む混合酸化物および／または炭化ケイ素の含有率を有するセラミック骨格が好ましく、ここで、この骨格は、好ましくはイットリウム化合物および／または酸化マグネシウムで安定化されている。
【００２２】
好ましい別の態様によると、象牙質支台領域は、金属酸化物または金属酸化物混合物を含んでよく、ことに５０〜１００質量％、ことに７０〜１００質量％、好ましくは８５〜１００質量％、特に好ましくは９０〜１００質量％の二酸化ジルコニウム含有率を含み、かつ任意に、０〜５０質量％、ことに０〜３０質量％、好ましくは０〜１５質量％、特に好ましくは０〜１０質量％の含有率で、少なくとも１つの他の金属酸化物、半金属酸化物および／または炭化ケイ素、ことにイットリウム、アルミニウム、マグネシウム、カリウム、カルシウム、リチウムおよび任意にケイ素から選択される上述の酸化物の１つまたはこれらの混合物の含有率を含んでよく、ここで、全組成は１００質量％となる。他の金属酸化物および半金属酸化物として、酸化イットリウム、ことにＹ2Ｏ3、ＭｇＯ、Ａｌ2Ｏ3が好ましく、ことに０〜５０質量％、ことに０〜３０質量％、好ましくは０〜１５質量％、特に好ましくは０〜１０質量％の含有率を有する。
【００２３】
好ましい他の態様によると、外側領域は、セラミック骨格を含んでよく、ことに外側領域は、連続気泡型のセラミック骨格を含み、好ましくはポリマー部分を有する歯科用ハイブリッドセラミックを含み、ことに５０〜９９．９質量％、ことに７０〜９９．９質量％、好ましくは８５〜９９．９質量％、特に好ましくは９０〜９９．９質量％または５０〜９７質量％の二酸化ジルコニウムおよび／または長石の含有率を含み、かつ任意に、０．１〜５０質量％、または３〜５０質量％、ことに０．１〜３０質量％、好ましくは０．１〜１５質量％、特に好ましくは０．１〜１０質量％の他の金属酸化物、複数の金属酸化物、半金属酸化物、炭化ケイ素の含有率で、他の金属酸化物、半金属酸化物、炭化ケイ素、ことに上述のものの１つまたはこの混合物の含有率を含み、ここで、他の金属酸化物、半金属酸化物および／または炭化ケイ素の金属は、イットリウム、アルミニウム、マグネシウム、カリウム、カルシウム、リチウム、および任意にケイ素から選択され、ここで、セラミックの全組成は１００質量％となる。特に好ましくは、外側領域は、連続気泡型のセラミック骨格を含むセラミック骨格であり、好ましくはポリマー部分を有する歯科用ハイブリッドセラミックであり、好ましくはセラミック骨格は、５０〜９９．９質量％、ことに７０〜９９．９質量％、好ましくは８５〜９９．９質量％、特に好ましくは９０〜９９．９質量％または５０〜９７質量％の二酸化ジルコニウムの含有率、および０．１〜５０質量％または３〜５０質量％、ことに０．１〜３０質量％、好ましくは０．１〜１５質量％、特に好ましくは０．１〜１０質量％の少なくとも１つの他の金属酸化物、複数の金属酸化物、半金属酸化物、炭化ケイ素の含有率を含み、ここで、セラミック骨格の全組成は１００質量％となる。好ましくは、外側領域は、５０〜９８質量％、ことに８０〜９０質量％のセラミック骨格および２〜５０質量％、ことに１０〜２０質量％のポリマー部分を含むハイブリッドセラミックを含み、ここで、ハイブリッドセラミックの全組成は１００質量％となる。
【００２４】
本発明による特に好ましい象牙質領域は、金属酸化物または金属酸化物混合物を含み、または外側領域は、セラミック骨格を含み、ことに外側領域は、連続気泡型のセラミック骨格を含み、この連続気泡型のセラミック骨格は５０〜９８質量％、ことに７０〜９８質量％の二酸化ジルコニウムおよび／または長石の含有率、ならびに任意に、０．０１〜２０質量％、ことに０．１〜１５質量％、特に好ましくは１〜１５質量％の酸化イットリウム、ことに酸化イットリウム（ＩＩＩ）の含有率、ならびに任意にまたはあるいは０．０１〜１０質量％、ことに０．１〜５質量％の酸化マグネシウムの含有率、および／または任意に、０．０１〜３０質量％、ことに０．１〜２５質量％の酸化アルミニウム、ことにＡｌ2Ｏ3の含有率を含み、ここで、全含有率は１００質量％となる。典型的な本発明のセラミック骨格は、９５質量％のＺｒＯ2および５質量％のＹ2Ｏ3の含有率を有するＺｒＯ2／Ｙ2Ｏ3または約９５質量％のＺｒＯ2および約４．７５質量％のＹ2Ｏ3および約０．２５質量％のＡｌ2Ｏ3の含有率を有するＺｒＯ2／Ｙ2Ｏ3／Ａｌ2Ｏ3；約７６質量％のＺｒＯ2および２０質量％のＡｌ2Ｏ3および４質量％のＹ2Ｏ3の含有率を有するＺｒＯ2／Ａｌ2Ｏ3／Ｙ2Ｏ3；約９０質量％のＺｒＯ2および１０質量％のＹ2Ｏ3の含有率を有するＺｒＯ2／Ｙ2Ｏ3；約９６．５質量％のＺｒＯ2および３．５質量％のＭｇＯの含有率を有するＺｒＯ2／ＭｇＯを含む。同様に好ましい連続気泡の骨格は、ことにハイブリッドセラミックの製造のための成分としてまたはハイブリッドセラミック中で、長石から形成されている。重合可能なモノマー、ことにＵＤＭＡおよび／またはＴＥＧＤＭＡの含浸および重合により、ことに外側領域の製造のためのハイブリッドセラミックが製造されるか、または相応するハイブリッドセラミックが得られる。
【００２５】
特に好ましい別の態様によると、（ｉｖ）ブランクの外側領域は、歯科用コンポジット材料、任意に特別な組成のガラスセラミック；連続気泡のセラミックのような歯科用セラミック、またはハイブリッドセラミック、ことにポリマー部分を有する歯科用ハイブリッドセラミック、特に好ましくはポリマー部分を有する連続気泡型のセラミック骨格を有するハイブリッドセラミックから形成されていてよい。連続気泡型のセラミック骨格は、好ましくは上述のまたは後述の組成を有していてよい。ポリマー部分は、好ましくは後述のポリマー成分を含む。
【００２６】
さらに、（ｉｖ）歯科用ブランクの外側領域は、
Ａ）
（ａ）無機充填剤、ことに歯科用ガラス；ことにバリウムガラス粉末および／またはストロンチウムガラス粉末、バリウム−アルミニウム−フルオロケイ酸塩歯科用ガラス；および／または炭酸カルシウム（いわゆる「ウィスカー」）を含む無機充填剤４０〜８０質量％
（ｂ）ウレタン（メタ）アクリラート、例えばＵＤＭＡ（ジウレタンジメタクリラート）、トリシクロ［５．２．１．０2,6］デカン−（ＴＣＤ）−ウレタン誘導体、ＴＣＤ−ジ−ＨＥＡ（ビス（アクリロイルオキシメチル）トリシクロ［５．２．１．０2,6］デカン）
【化１】
2019528852.tif 000003
、ことに２−プロペン酸（オクタヒドロ−４，７−メタン−１Ｈ−インデン−５−ジイル）ビス（メチレンイミノカルボニルオキシ−２，１−エタンジイル）エステル）、ＴＣＤ−ジ−ＨＥＭＡ（ビス（メタクリロイルオキシメチル）トリシクロ［５．２．１．０2,6］デカン−ＨＥＭＡ（ＨＥＭＡ：２−ヒドロキシエチル−メタクリラート）、ＴＣＤ−ジ−ＨＥＡのメチルアクリラート誘導体、および／またはＴＥＧＤＭＡ（トリエチレングリコール−ジメタクリラート）および任意に少なくとも１つの三価性、四価性または五価性の架橋剤を含む少なくとも１つのモノマーまたはモノマー混合物の重合に基づく少なくとも１つのポリマー成分６０〜２０質量％
を含む歯科用コンポジット材料、または
Ｂ）歯科用ガラスセラミックとしての二ケイ酸リチウム、または
Ｃ）ハイブリッドセラミック、ことにポリマー部分を有する歯科用ハイブリッドセラミック、好ましくは、セラミック部分が、好ましくは連続気泡型のセラミック骨格である歯科用ハイブリッドセラミック
から形成されている場合が特に好ましい。連続気泡型のセラミック骨格の細孔は、好ましくはポリマーで充填されており、かつポリマー部分を形成する。
【００２７】
一実施形態によると、コンポジット材料中の無機充填剤は、歯科用ガラスを含んでよく、この歯科用ガラスは、粗粒の歯科用ガラスと細粒の歯科用ガラス、ならびに任意に平均粒子サイズを有する歯科用ガラスのような多様な粒子サイズ画分を含んでよい。総じて、粒子サイズ分布は５ｎｍ〜２０μｍであることができる。粗粒の歯科用ガラスの平均粒子サイズは、好ましくは５〜１０μｍ、ことに７μｍであり、細粒の歯科用ガラスの平均粒子サイズは、０．５〜２μｍ、ことに１μｍである。任意付加的に、２〜５μｍの平均粒子サイズの歯科用ガラスおよび／または１０〜５０μｍの粒子サイズを有する極めて粗粒の歯科用ガラスを使用することができる。
【００２８】
コンポジット材料の好ましい曲げ強さは、DIN EN 4049:2009により、１４５〜１６９ＭＰａである。
【００２９】
二ケイ酸リチウムの次の組成は、本発明により好ましい：
ＳｉＯ2  ５５〜７０質量％、ＬｉＯ2  １０〜１５質量％、ＺｒＯ2、ＨｆＯ2またはこれらの混合物からなる群から選択される安定剤１０〜２０質量％、Ｋ2Ｏ  ０．１〜５質量％、Ａｌ2Ｏ3  ０．１〜５質量％、添加物０〜１０質量％、および着色剤または顔料０〜１０質量％。
【００３０】
ポリマー成分は、これとは別にまたは付加的に、次のモノマーの少なくとも１つを含むモノマーの重合に基づくことができる。したがって、ポリマー部分は、次のモノマーの少なくとも１つを含むモノマーの重合に基づくことができる：モノマーとして、歯科分野で通常のモノマーが挙げられる：例えばラジカル重合可能な単官能性モノマー、例えばモノ（メタ）アクリラート、メチル（メタ）アクリラート、エチル（メタ）アクリラート、ブチル（メタ）アクリラート、ベンジル（メタ）アクリラート、フルフリル（メタ）アクリラートまたはフェニル（メタ）アクリラート、多官能性モノマー、例えば多官能性アクリラートもしくはメタクリラート、例えばビスフェノール−Ａ−ジ（メタ）アクリラート、ビス−ＧＭＡ（メタクリル酸とビスフェノール−Ａ−ジグリシジルエーテルとの付加生成物）、ＵＤＭＡ（ウレタンジメタクリラート）、例えば２−ヒドロキシエチルメタクリラートと２，２，４−ヘキサメチレンジイソシアナートとの付加生成物、ジエチレングリコールジ（メタ）アクリラート、トリエチレングリコールジ（メタ）アクリラート、テトラエチレングリコールジ（メタ）アクリラート、デカンジオールジ（メタ）アクリラート、ドデカンジオールジ（メタ）アクリラート、ヘキシルデカンジオールジ（メタ）アクリラート、トリメチロールプロパン−トリ（メタ）アクリラート、ペンタエリトリットテトラ（メタ）アクリラートならびにブタンジオールジ（メタ）アクリラートである。特に、ビス−ＧＭＡ、ＴＥＤＭＡ（トリエチレングリコールジメタクリラート）、ＴＣＤ−ジ−ＨＥＭＡ（ビス（メタクリロイルオキシメチル）トリシクロ［５．２．１．０2,6］デカン）およびＴＣＤ−ジ−ＨＥＡ（ビス−（アクリロイルオキシメチル）−トリシクロ［５．２．１．０2,6］デカンが好ましい。
【００３１】
少なくとも１つのウレタン（メタ）アクリラートは、ビス（メタクリルオキシ−２−エトキシカルボニルアミノ）−アルキレン、ジウレタンアクリラートオリゴマー、アルキル−官能性ウレタンジメタクリラートオリゴマー、芳香族−官能化ウレタンジメタクリラートオリゴマー、脂肪族不飽和ウレタンアクリラート、ビス（メタクリルオキシ−２−エトキシカルボニルアミノ）置換ポリエーテル、芳香族ウレタンジアクリラートオリゴマー、脂肪族ウレタンジアクリラートオリゴマー、単官能性ウレタンアクリラート、脂肪族ウレタンジアクリラート、六官能性脂肪族ウレタン樹脂、脂肪族ウレタントリアクリラート、ＵＤＭＡ、脂肪族ウレタンアクリラートオリゴマー、不飽和脂肪族ウレタンアクリラートから選択されてよい。
【００３２】
多官能性モノマーとして、次のモノマーまたはこれらの混合物から選択される少なくとも１つのモノマーが使用されてよい：２，２−ビス−４−（３−メタクリルオキシ−２−ヒドロキシ−プロピル）−フェニルプロパン）（ビス−ＧＭＡ）、つまりグリシジルメタクリラートとビスフェノール−Ａ（ＯＨ基含有）との反応生成物、および７，７，９−トリメチル−４，１３−ジオキソ−３，１４−ジオキサ−５，１２−ジアザヘキサデカン−１，１６−ジイルジメタクリラート（ＵＤＭＡ）、つまり２ｍｏｌの２−ヒドロキシエチルメタクリラート（ＨＥＭＡ）と１ｍｏｌの２，２，４−トリメチルヘキサメチレンジイソシアナートとのウレタンジメタクリラート（ウレタン基含有）。さらに、グリシジルメタクリラートと他のビスフェノール、例えばビスフェノール−Ｂ（２，２′−ビス−（４−ヒドロキシフェニル）−ブタン）、ビスフェノール−Ｆ（２，２′−メチレンジフェノール）または４，４′−ジヒドロキシジフェニルとの反応生成物、ならびに２ｍｏｌのＨＥＭＡまたは２−ヒドロキシプロピル（メタ）アクリラートと、ことに１ｍｏｌの公知のジイソシアナート、例えばヘキサメチレンジイソシアナート、ｍ−キシリレンジイソシアナートまたはトルイレンジイソシアナートとの反応生成物は、架橋剤モノマーとして適している。
【００３３】
多官能性モノマーとして、同様に次のモノマーが使用されてよい：ジエチレングリコール−ジ（メタ）アクリラート、デカンジオールジ（メタ）アクリラート、トリメチロールプロパントリ−（メタ）アクリラート、ペンタエリトリット−テトラ（メタ）アクリラートならびにブタンジオールジ（メタ）アクリラート、１，１０−デカンジオールジ（メタ）アクリラート、１，１２−ドデカンジオールジ（メタ）アクリラート。
【００３４】
ポリマー成分は、これとは別にまたは付加的に、次のモノマーの少なくとも１つを含むモノマーの重合に基づくことができる。したがって、ポリマー部分は、次のモノマーの少なくとも１つを含むモノマーの重合に基づくことができる：酸官能基を有するかまたは有しない１つ以上のエチレン性不飽和化合物。例えばアクリル酸エステル、メタクリル酸エステル、ヒドロキシ官能性アクリル酸エステル、ヒドロキシ官能性メタクリル酸エステルおよびこれらの組合せ。ならびにモノ（メタ）アクリラート、ジ（メタ）アクリラート、ポリ（メタ）アクリラート、つまりアクリラートおよびメタクリラート、例えばメチル（メタ）アクリラート、エチルアクリラート、イソプロピルメタクリラート、ｎ−ヘキシルアクリラート、ステアリルアクリラート、アリルアクリラート、グリセリントリアクリラート、エチレングリコールジアクリラート、ジエチレングリコールジアクリラート、トリエチレングリコールジメタクリラート、１，３−プロパンジオール（メタ）アクリラート、トリメチロールプロパントリアクリラート、１，２，４−ブタントリオールトリメタクリラート、１，４−シクロヘキサンジオールジアクリラート、ペンタエリトリットテトラ（メタ）アクリラート、ソルビットヘキサアクリラート、テトラヒドロフルフリル（メタ）アクリラート、ビス［１−（２−アクリルオキシ）］−ｐ−エトキシフェニル−ジメチルメタン、ビス［１−（３−アクリルオキシ−２−ヒドロキシ）］−ｐ−プロポキシフェニルジメチルメタン、エトキシル化ビスフェノール−Ａ−ジ（メタ）アクリラートおよびトリスヒドロキシエチルイソシアヌラート−イソシアヌラートトリメタクリラート、（メタ）アクリルアミド（つまり、アクリルアミドおよびメタクリルアミド）、例えば（メタ）アクリルアミド、メチレン−ビス−（メタ）アクリルアミドおよびジアセトン（メタ）アクリルアミド；ウレタン（メタ）アクリラート；ポリエチレングリコールのビス−（メタ）アクリラート（好ましくは２００〜５００の分子量を有する）、アクリル化モノマーの共重合可能な混合物、およびビニル化合物、例えばスチレン、ジアリルフタラート、ジビニルスクシナート、ジビニルアジパートおよびジビニルフタラート。シロキサン官能性（メタ）アクリラートおよびフルオロポリマー官能性（メタ）アクリラートまたは２つ以上のラジカル重合可能な化合物の混合物を含む他の適したラジカル重合可能な化合物が、必要に応じて使用されてよい。
【００３５】
ポリマー成分は、これとは別にまたは付加的に、次のモノマーの少なくとも１つを含むモノマーの重合に基づくことができる。したがって、ポリマー部分は、次のモノマーの少なくとも１つを含むモノマーの重合に基づくことができる：ヒドロキシアルキル（メタ）アクリラート、例えば２−ヒドロキシエチル（メタ）アクリラートおよび２−ヒドロキシプロピル（メタ）アクリラート；グリセリンモノ−またはジ−（メタ）アクリラート；トリメチロールプロパンモノ−またはジ−（メタ）アクリラート；ペンタエリトリットモノ−、ジ−およびトリ−（メタ）アクリラート；ソルビトールモノ−、ジ−、トリ−、テトラ−またはペンタ−（メタ）アクリラートおよび２，２−ビス［４−（２−ヒドロキシ−３−メタクリルオキシプロポキシ）フェニル］プロパン（ビス−ＧＭＡ）またはエチレン系不飽和化合物の混合物。ならびにＰＥＧＤＭＡ（約４００の分子量を有するポリエチレングリコールジメタクリラート）、ＧＤＭＡ（グリセリンジメタクリラート）および／またはＮＰＧＤＭＡ（ネオペンチルグリコール−ジメタクリラート）またはこれらを含む混合物。
【００３６】
重合を開始するために、コンポジットは、重合開始剤、例えばラジカル重合用の開始剤を含んでよい。使用された開始剤の種類に応じて、混合物は、常温で放射線により架橋されてよく、つまりＵＶ架橋されてよいか、または熱の供給により重合可能であってよいか、もしくは重合されていてよい。
【００３７】
温度により誘導される重合用の開始剤として、公知のペルオキシド、例えばジベンゾイルペルオキシド、ジラウロイルペルオキシド、ｔｅｒｔ−ブチルペルオクトアート、またはｔｅｒｔ−ブチルペルベンゾアート、またアルファ，アルファ′−アゾビス（イソブチロエチルエステル）、ベンゾピナコールおよび２，２′−ジメチルベンゾピナコールが使用されてよい。
【００３８】
光開始剤として、例えばベンゾインアルキルエーテルまたはベンゾインアルキルエステル、ベンジルモノケタール、アシルホスフィンオキシドまたは脂肪族および芳香族１，２−ジケト化合物、例えば２，２−ジエトキシアセトフェノン、９，１０−フェナントレンキノン、ジアセチル、フリル、アニシル、４，４′−ジクロロベンジルおよび４，４′−ジアルコキシベンジルまたはカンファーキノンが挙げられる。光開始剤は、好ましくは還元剤と一緒に使用される。還元剤の例は、アミン、例えば脂肪族または芳香族第三級アミン、例えばＮ，Ｎ−ジメチル−ｐ−トルイジンまたはトリエタノールアミン、シアンエチルメチルアニリン、トリエチルアミン、Ｎ，Ｎ−ジメチルアニリン、Ｎ−メチルジフェニルアミン、Ｎ，Ｎ−ジメチル−ｓｙｍ−キシリジン、Ｎ，Ｎ−３，５−テトラメチルアニリンおよび４−ジメチルアミノ−安息香酸エチルエステルまたは有機ホスフィットである。通常の光開始剤系は、例えばカンファーキノン＋エチル−４−（Ｎ，Ｎ−ジメチルアミノ）ベンゾアート、２−（エチルヘキシル）−４−（Ｎ，Ｎ−ジメチルアミノ）ベンゾアートまたはＮ，Ｎ−ジメチルアミノエチルメタクリラートである。ＵＶ光により開始される重合用の開始剤として、特に２，４，６−トリメチルベンゾイルジフェニルホスフィンオキシドが適している。ＵＶ光開始剤は、単独で、可視光用の開始剤と、常温硬化用の開始剤および／または温度により開始される硬化用の開始剤と組み合わせて使用されてよい。
【００３９】
常温重合用の開始剤として、ラジカル形成する系、例えばベンゾイルペルオキシドもしくはラウロイルペルオキシドを、Ｎ，Ｎ−ジメチル−ｓｙｍ−キシリジンまたはＮ，Ｎ−ジメチル−ｐ−トルイジンなどのアミンと一緒に使用する。デュアル硬化系、例えば光開始剤をアミンおよびペルオキシドと一緒に使用してもよい。開始剤は、混合物の全質量を基準として、好ましくは０．０１〜１質量％の量で使用される。
【００４０】
常温重合用の開始剤として、ペルオキシド、およびアスコルビン酸、アスコルビン酸誘導体、バルビツル酸またはバルビツル酸誘導体、スルフィン酸、スルフィン酸誘導体から選択される還元剤を含むレドックス系も適しており、特に（ｉ）バルビツル酸またはチオバルビツル酸またはバルビツル酸誘導体またはチオバルビツル酸誘導体、および（ｉｉ）少なくとも１つの銅塩または銅錯体、および（ｉｉｉ）イオン性ハロゲン原子を有する少なくとも１つの化合物を含むレドックス系が好ましく、特に１−ベンジル−５−フェニルバルビツル酸、銅アセチルアセトナートおよびベンジルジブチルアンモニウムクロリドを含むレドックス系が好ましい。特に好ましくは、２成分歯科材料中での重合は、バルビツル酸誘導体を介して開始される。
【００４１】
常温重合の場合、混合により硬化させることが予定されている二成分に分けられたコンポジット材料である場合が合理的であってよい。ＶＩＳ光および／またはＵＶ光によっても、二成分の混合によっても硬化することができるように材料を準備することも可能である。
【００４２】
無機充填剤は、好ましくはバリウム−アルミニウム−フルオロケイ酸塩歯科用ガラスを含む。
【００４３】
ａ）４０〜８０質量％の無機充填剤は、好ましくは、１〜５０ｎｍの粒子サイズを有する非凝集化ナノフィラー０．５〜１０質量％；平均粒子サイズ（ｄ50値）を基準として細粒対粗粒の１：４〜１：３０のサイズ比を有する粗粒の歯科用ガラス５０〜９０質量％と細粒の歯科用ガラス１０〜５０質量％からなる充填剤の混合物少なくとも６０質量％を含むことができ、ここで、質量％での表記は無機充填剤の全組成を基準とし、任意に充填剤成分中に、粗粒および細粒の歯科用ガラスとは異なる粒子サイズを有する少なくとも１つの他の歯科用ガラスが含まれていてよい。
【００４４】
１：４〜１：３０、好ましくは１：４〜１：２０、特に約１：５〜１：１０のサイズ比を有する粗粒および細粒の歯科用ガラスからなる充填剤の混合により、充填粒子の改善された充填を達成することができ、それにより比較的高い充填剤割合を達成することができる。比較的高い充填剤割合は、比較的わずかな割合の収縮性のモノマーマトリックスを生じる（上記参照）。細粒の歯科用ガラスの割合は、充填剤の全組成中で最大４０質量％であるのが好ましい。
【００４５】
歯科用ガラスとして、特にバリウムガラス粉末、有利にバリウム−アルミニウム−フルオロケイ酸塩歯科用ガラスおよび／またはストロンチウムガラス粉末が適している。粗粒の歯科用ガラスの平均粒子サイズは、好ましくは５〜１０μｍ、ことに７μｍであり、細粒の歯科用ガラスの平均粒子サイズは、０．５〜２μｍ、ことに１μｍである。任意に存在する他の歯科用ガラスは、例えば２〜５または１０〜５０μｍの平均粒子サイズを有する。無機充填剤は、したがって全体として３つ以上の粒群を有する歯科用ガラスを有していてよい。この無機充填剤は、また他の、慣用の、歯科分野で通常の充填剤、例えば石英、ガラスセラミックまたはそれらの混合物を含んでいてもよい。さらに、このコンポジットは、Ｘ線不透過性を高める目的の充填剤を含んでいてよい。Ｘ線不透過性充填剤の平均粒子サイズは、好ましくは１００〜３００ｎｍ、ことに１８０〜３００ｎｍの範囲内にある。Ｘ線不透過性充填剤として、例えば独国特許出願公開第３５０２５９４号明細書（DE 35 02 594 A1）に記載された希土類金属のフッ化物、つまり原子番号５７〜７１の元素の三フッ化物が適している。特に好ましく使用される充填剤は、フッ化イッテルビウム、ことに約３００ｎｍの平均粒子サイズを有する三フッ化イッテルビウムである。Ｘ線不透過性充填剤の量は、全充填剤含有率を基準として、好ましくは１０〜５０質量％、特に好ましくは２０〜３０質量％である。
【００４６】
さらに、沈降混合酸化物、例えばＺｒＯ2／ＳｉＯ2が充填剤として使用されてよい。２００〜３００ｎｍ、ことに約２００ｎｍの粒子サイズを有する混合酸化物が好ましい。混合酸化物粒子は、好ましくは球形であり、かつ均一のサイズを有する。混合酸化物は、好ましくは１．５２〜１．５５の屈折率を有する。沈降混合酸化物は、好ましくは２５〜７５質量％、特に４０〜７５質量％の量で使用される。
【００４７】
非凝集化ナノフィラーとして、例えば、＜５０ｎｍの粒子サイズを有するＳｉＯ2、ＺｒＯ2、ＴｉＯ2および／またはＡｌ2Ｏ3を、無機充填剤として使用することができる。
【００４８】
（ｂ）コンポジット材料中の６０〜２０質量％の少なくとも１つのポリマー成分は、好ましくは、全体のモノマー混合物を基準として、ｉ．６０〜８０質量％のＴＣＤ−ジ−ＨＥＭＡまたはＴＣＤ−ジ−ＨＥＡおよび任意にビス−ＧＭＡ、ｉｉ．１０〜１８質量％のＵＤＭＡ、ｉｉｉ．残りＴＥＤＭＡおよび／または少なくとも１つの三価の架橋剤、四価および／または五価の架橋剤、および０〜１質量％の開始剤のモノマー混合物の重合に基づく。歯科用コンポジットの全組成物中のＴＣＤモノマーの含有率は、好ましくは１〜１５質量％である。
【００４９】
二ケイ酸リチウムは、二酸化ケイ素５０〜８５質量％、Ｌｉ2Ｏ  １０〜２０質量％、Ｋ2Ｏ  ０．０〜１５．００質量％、ＺｒＯ2  ０．０〜８．０質量％、Ａｌ2Ｏ3  ０．０〜５．０質量％、ＭｇＯ  ０．０〜５．０質量％、および任意に無機顔料、ことに酸化物系顔料０．０〜１０．０質量％を含んでよく、ここで、二ケイ酸リチウムの全組成は１００質量％となる。
【００５０】
二ケイ酸リチウムは、好ましくはＸ線不透過材として、独国特許出願公開第３５０２５９４号明細書（DE3502594A1）に記載された、希土類金属のフッ化物、つまり原子番号５７〜７１の元素の三フッ化物の含有率を含んでいてよい。特に好ましく使用される充填剤は、フッ化イッテルビウム、ことに約３００ｎｍの平均粒子サイズを有する三フッ化イッテルビウムである。Ｘ線不透過性充填剤の量は、二ケイ酸リチウムの全含有率を基準として好ましくは０．００１〜５０質量％、二ケイ酸リチウムの全含有率を基準として好ましくは１〜３０質量％、特に好ましくは１０〜３０質量％である。
【００５１】
ハイブリッドセラミックは、好ましくは、セラミック部分を含み、ここで、セラミック部分は、好ましくはセラミック骨格である。セラミック骨格は、好ましくはＳｉＯ2  ５０〜７０質量％、Ａｌ2Ｏ3  １５〜３０質量％、Ｎａ2Ｏ  ５〜１５質量％、Ｋ2Ｏ  ２〜１０質量％、Ｂ2Ｏ3  ０．０５〜５質量％、ＺｒＯ2  ０．０００１〜１質量％、およびＣａＯ  ０．０００１〜１質量％を含み、ここで、全組成物は１００質量％になる。特に好ましくは、セラミック骨格は、ＳｉＯ2  ５５〜６５質量％、Ａｌ2Ｏ3  ２０〜２５質量％、Ｎａ2Ｏ  ８〜１２質量％、Ｋ2Ｏ  ３〜７質量％、Ｂ2Ｏ3  ０．０５〜３質量％、ＺｒＯ2  ０．０００１〜１質量％、およびＣａＯ  ０．０００１〜１質量％を含み、ここで、セラミック骨格の全組成は１００質量％になる。あるいは、長石、ことに長石セラミックからなるセラミック部分を有するハイブリッドセラミックが好ましい。
【００５２】
長石、ことに長石セラミックの割合は、好ましくは８０〜９５質量％であってよく、ポリマー、好ましくはウレタン（メタ）アクリラートおよび／または（メタ）アクリラート誘導体、例えばＵＤＭＡおよび／またはＴＥＧＤＭＡを基礎とするポリマーの割合は、好ましくは５〜２０質量％であってよく、ここで、ハイブリッドセラミックの全組成は１００質量％となる。
【００５３】
ハイブリッドセラミック中のポリマー部分は、ことにポリマー成分として、好ましくはＵＤＭＡ（ウレタンメタクリラート）およびＴＥＧＤＭＡ（トリエチレングリコールジメタクリラート）の重合に基づき、ここで、好ましくは、ポリマー部分の割合は、ことにポリマー成分として、ハイブリッドセラミックの全組成中で、２〜５０質量％、好ましくは１０〜２０質量％である。
【００５４】
ハイブリッド材料の曲げ強さは、好ましくは少なくとも１４０［ＭＰａ］、好ましくは１５０〜１６０［ＭＰａ］である。曲げ強さは、ISO 10477またはISO 6872により決定することができる。ハイブリッド材料の硬度は、好ましくは約２．５［ＧＰａ］である。ハイブリッドセラミック、好ましくは長石を含むハイブリッドセラミックの弾性率は、好ましくは２５〜３５ＧＰａ、好ましくは３０ＧＰａ±２．５ＧＰａの範囲内にある。エナメル質の弾性率は、７２．７〜１０５．５ＧＰａであり、象牙質の弾性率は、１７．７〜２９．８ＧＰａである。ハイブリッドセラミックの利点は、弾性率が、天然エナメル質の弾性率と天然象牙質の弾性率との間にあることである。
【００５５】
特に好ましくは、ハイブリッドセラミックは、ハイブリッドセラミックの全組成（１００質量％）を基準として、２〜５０質量％、ことに２〜２５質量％、好ましくは１０〜２０質量％のポリマー部分を、ことにポリマー成分として有し、ならびに５０〜９８質量％、ことに７５〜９８質量％のセラミック部分、ことに連続気泡型のセラミック骨格のセラミック部分を有し、ここで、ハイブリッドセラミックは、ポリマー成分の部分中におよび／またはセラミック部分中に、それぞれ顔料０．０〜８．０質量％を含んでよい。好ましいセラミック部分は、二酸化ジルコニウムおよび／または長石を含む。ハイブリッドセラミック中の好ましいポリマーは、ＵＤＭＡ、ＨＥＭＡ、ＴＥＧＤＭＡおよび／またはこれらのモノマーの少なくとも１つを含む混合物の反応に基づく。
【００５６】
ブランクの外側領域のハイブリッドセラミックは、少なくとも１つのポリマー部分を、ことにポリマー成分として、ブランクの加工特性の改善のために含み、ここで、ブランクは、連続気泡型のセラミック骨格を有し、この連続気泡型のセラミック骨格は、歯科用セラミックブランクの全組成を基準として、２〜５０質量％の少なくとも１つのポリマーのポリマー部分を有する。ポリマー、ポリマー部分およびポリマー成分の概念は、同義に使用される。
【００５７】
他の実施形態によると、ブランクは、（ｉｉｉ）ことにDIN EN ISO 11664-4による、色空間Ｌ*ａ*ｂに従って次の色：Ｌ  ５０〜８０、ａ  ２〜５およびｂ  １５〜２２を有する象牙質支台領域、および／または（ｉｖ）ことにDIN EN ISO 11664-4による、色空間Ｌ*ａ*ｂに従って次の色：Ｌ  ６０〜９５、ａ  −５〜３およびｂ  ３〜２を有する外側領域を有してよい。象牙質支台領域は、好ましくは上述の色を有する不透明な材料からなり、かつ／または外側領域は、上述の色を有する透明な材料からなる。
【００５８】
一実施形態によると、好ましくは象牙質支台領域は、上述の金属酸化物または金属酸化物混合物、好ましくは二酸化ジルコニウム、二酸化ジルコニウム−酸化アルミニウム混合物から選択することができ、かつ外側領域は、ハイブリッドセラミック、好ましくは二酸化ジルコニウムおよび／または長石、ことに長石セラミックを含むハイブリッドセラミックから選択することができる。好ましくは、象牙質支台領域と外側領域とは、接着剤により互いに接着されてよい。
【００５９】
単なるセラミックと比べた外側領域としてのハイブリッドセラミックの強調されるべき利点は、比較的低い硬度、比較的短いミリング時間および／または原則としてエナメル質の弾性率と象牙質の弾性率との間にある弾性率である。二酸化ジルコニウムセラミック（ＺｒＯ2  ８８〜９６質量％；ＨｆＯ2  １〜５質量％、Ｙ2Ｏ3  ４〜６質量％およびＡｌ2Ｏ3  ０．５０質量％未満ならびに他の金属酸化物、例えばＦｅ2Ｏ3および／またはＮａ2Ｏ3  ０．２５質量％未満、ここで全組成は１００質量％となる）のビッカース硬さ（ＨＶ５）は、原則として、ことに連続気泡なしで、１２００［ＭＰａ］超であり、ならびに原則として２０００００［ＭＰａ］より大きい弾性率を有する。上述の理由から、例えばセラミックの場合の標準ミリング時間は、約１４８分（モード：標準）または１３２分（モード：高速）から、例示的に挙げられたクラウンについて１０分未満（モード：標準）および６分未満（モード：高速）に低減することができる。したがって、ハイブリッドセラミックは、達成可能な弾性率に基づいて、弾性セラミックとも言われる。ハイブリッドセラミックは、ポリマー部分に基づいて、ほとんど破損しない。さらに、対抗物のエナメル質に関する摩滅作用はより低く、したがって向かい合う天然歯についての長期間使用においてもより良好である。色の調節は、ポリマー部分の製造のための液状モノマーの使用に基づき、ほぼ天然と同一に行うことができる。同様に、ブランクの層状構造に基づいて、材料層および／または色層の選択によって、ほぼ天然に近い概観および暖色の色調を達成することができる。外側領域としてのハイブリッドセラミックは、歯科医でより迅速に高光沢に研磨可能である。
【００６０】
同様に、本発明の主題は、歯科用ブランクの製造方法、およびこの方法により得られたブランクであり、ここで、好ましくはブランクから（素材）削り出し加工により歯科補綴修復物が得られ、ここで、ブランクは
（ｉ）ブランクの歯冠領域の方向に支台領域、ことに円錐形の支台領域を有し、かつブランクの歯根方向にインプラント連結形状部を有する内側結合部を準備し、かつ
（ｉｉ）内側結合部の支台領域を、ブランクの歯冠領域の方向で象牙質支台領域と結合し、ことに支台領域を象牙質支台領域と分離不能に結合し、好ましくは支台領域を象牙質領域と、形状結合により、力結合により、素材結合により、または形状結合および／または力結合および／または素材結合の組合せにより結合し、かつ
（ｉｉｉ）象牙質支台領域を、ブランクの歯冠領域の方向で、
（ｉｖ）ブランクの外側領域と結合し、ことに象牙質支台領域を外側領域と分離不能に結合し、好ましくは象牙質支台領域を外側領域と、形状結合により、力結合により、素材結合により、または形状結合および／または力結合および／または素材結合の組合せにより結合し、かつ
（ｖ）歯科用ブランクは、内部に、内側結合部のインプラント連結形状部中に、および任意に内側結合部の支台領域中に、縦長の管腔を有し、この管腔は、内側結合部のインプラント連結形状部の上側から下側にまで達し、かつ任意に内側結合部の支台領域の上側から下側にまで達し、かつこの管腔は、頂窩方向または舌方向の開口部と、歯根方向の開口部とを有する
ことにより製造される。特に好ましくは、管腔は、外側領域の上側からインプラント連結形状部の下側にまで達する。
【００６１】
好ましい変形実施態様によると、（ｉｉｉ）象牙質支台領域は、金属酸化物または金属酸化物混合物の１つ以上の層を含んでよく、ここで、これらの複数の層は、好ましくは、色空間Ｌ*ａ*ｂに従って異なる色を有する。一実施形態によると、内側結合部、象牙質支台領域および外側領域を含む歯科用ブランクの全体の印象は、Vita classic色調見本Ａ１〜Ｄ４に調節される。この場合、これらの色調は、Ａ１〜Ａ４（赤みがかった色〜褐色がかった色）、Ｂ１〜Ｂ４（赤みがかった色〜黄色がかった色）、Ｃ１〜Ｃ４（灰色の色調）、Ｄ２〜Ｄ４（赤みがかった灰色）に対応する。
【００６２】
この場合、本発明によると、全ての有色層の全体の印象は、象牙質支台領域で、色空間Ｌ*ａ*ｂのＬ  ５０〜８０、ａ  ２〜５およびｂ  １５〜２２を有し、かつ／または外側領域でＬ  ６０〜９５、ａ  −５〜３およびｂ  ３〜２を有する場合が特に好ましい。
【００６３】
好ましい実施形態によると、象牙質支台領域は、金属酸化物または金属酸化物混合物の１〜５つの層および任意に顔料を有してよい。層厚は、その都度、互いに無関係に、２００μｍ〜５ｍｍ、特に２００μｍ〜１ｍｍ、好ましくは０．５ｍｍ〜１ｍｍであってよい。特に好ましくは、１〜５つの層が、例えばチタン合金から形成されている外側の支台領域を完全に取り囲む。
【００６４】
象牙質支台領域、特に象牙質支台領域のその都度の層は、好ましくはその都度、互いに無関係に、顔料を有する。顔料は、原則として、２０μｍ以下から１５μｍ未満、また１０μｍ以下のｄ90の粒子サイズを有する。通常では、顔料粒子のｄ50は、０．００１〜１０μｍである。無機顔料として通常の無機顔料を使用することができる。象牙質支台領域の製造のために適しているのは、８５０℃を超えるまで、好ましくは１２００℃までほぼ色安定性である無機顔料である。したがって、無機顔料は、好ましくは８５０℃を超える、ことに８５０〜１０５０℃、好ましくは９００〜９３０℃の色安定性を有する。その都度選択された顔料は、象牙質支台領域中の金属酸化物または金属酸化物混合物の１つまたは複数の層に応じて、好ましくは遷移金属の酸化物、水和酸化物、硫化物、硫酸塩、炭酸塩およびケイ酸塩から選択され、例えば好ましくはジルコニウムおよび／または鉄を含む顔料である。公知の顔料は、ケイ酸ジルコニウム、ケイ酸鉄、酸化鉄、酸化マンガン、酸化クロム、γ−Ｆｅ2Ｏ3、Ｆｅ3Ｏ4／Ｆｅ2Ｏ3、Ｃｒ2Ｏ3、ＴｉＯ2を含む。さらに、無機顔料は、有色顔料、光沢顔料、メタリック効果顔料、ことに小板状のもしくはフレーク状の金属粒子を有する光沢顔料、例えば酸化鉄レッド、ストロンチウムイエロー、アルミニウムブロンズもしくはシルバーブロンズ、パール光沢顔料またはゴールドブロンズ、アルミニウムブロンズを含んでよい。
【００６５】
特に好ましい無機有色顔料は、酸化鉄、ケイ酸ジルコニウム−プラセオジム（Ｚｒ，Ｐｒ）ＳｉＯ4（ＣＡＳ番号：６８１８７−１５−５）、ケイ酸ジルコニウム−鉄（Ｚｒ，Ｆｅ（ＳｉＯ4））（ＣＡＳ番号：６８４１２−７９−３）、亜鉛−鉄−クロム−ブラウン−スピネル（Ｚｎ，Ｆｅ）（Ｆｅ，Ｃｒ）2Ｏ4（ＣＡＳ番号：６８１８６−８８−９）、亜鉛−鉄−クロム−ブラウン−スピネル（Ｚｎ，Ｆｅ）（Ｆｅ，Ｃｒ）2Ｏ4（ＣＡＳ番号：６８１８６−８８−９）、クロム−スズ−ロゼ−スフェンＣａＯ：ＳｎＯ2：ＳｉＯ2：Ｃｒ2Ｏ3（ＣＡＳ番号：６８１８７−１２−２）を含む。
【００６６】
他の変形実施形態によると、方法において、ブランクにおいておよびブランクを製造するシステムにおいて、（ｉｉ）支台領域と象牙質支台領域とは、好ましくは支台領域と象牙質支台領域とを所定の位置で結合可能に仕上げるために、これらの領域が向かい合う内部表面で幾何学的対応部を有してよく、かつ任意に、（ｉｉｉ）象牙質支台領域と外側領域とは、好ましくは象牙質支台領域と外側領域とを所定の位置で結合可能に仕上げるために、これらの領域が向かい合う内部表面で幾何学的対応部を有してよい。対応部とは、好ましくは、向かい合う内部表面の相補的構造に相当し、例えば少なくとも１つの突出部と少なくとも１つの相補的凹陥部とのような表面の相補的構造化に相当する。
【００６７】
さらに、方法において、（ｉｉ）支台領域と象牙質支台領域とは、形状結合により、力結合により、素材結合により、または形状結合および／または力結合および／または素材結合の組合せにより相互に結合され、かつ／または（ｉｉｉ）象牙質支台領域と外側領域とは、形状結合により、力結合により、素材結合により、または形状結合および／または力結合および／または素材結合の組合せにより相互に結合される場合が好ましい。
【００６８】
本発明によると、連続気泡型のセラミック骨格、ことに焼結された骨格は、少なくとも１つのモノマーで、任意に重合開始剤と共に含浸される。含浸およびポリマーへの重合後に、セラミック骨格は改善された材料特性を有する。こうして製造された素材は、歯科用ハイブリッドセラミックである。連続気泡型のセラミック骨格の含浸は、少なくとも１つのモノマーを任意に重合開始剤と共に含む浴中で行うことができる。引き続き、液状の含浸されたモノマーまたはモノマー混合物の重合を行うことができる。
【００６９】
同様に、本発明の主題は、歯科用ブランクを製造するためのシステムであり、ここで、このシステムは、ａ）個別の相互に結合可能な構成要素として、内側結合部、象牙質支台領域、および外側領域を含むか、またはｂ）本発明におるブランク、および好ましくは接着剤、素材結合により結合するための可塑性のまたは液状のハイブリッド素材および／またはインプラントスクリュを含む。
【００７０】
その都度の管腔は、バインドねじを収容するために、結合部、象牙質支台領域、外側領域中に、またはブランク中に設けられていて、補綴修復物をインプラントと、またはインプラント上のアバットメントと固定することができる。
【００７１】
他の別の態様によると、このシステムは、接着剤、素材結合により結合するための可塑性のまたは液状のハイブリッド素材および／またはインプラントスクリュを含むことができる。
【００７２】
他の別の態様によると、本発明の主題は、素材削り出し法において、多色歯科補綴修復物、ことにクラウンのような、インプラントにより支持された単歯修復物を製造するための、ブランクまたはシステムの使用である。
【図面の簡単な説明】
【００７３】
【図１ａ】
【発明を実施するための形態】
【００７４】
本発明を、次に、概略図に基づいて詳細に説明するが、本発明はこの実施形態に限定されるものではない。
【００７５】
図１ａは、支台領域３ａとインプラント連結形状部３ｂとを有する内側結合部２（図３も参照）と、象牙質支台領域４と、外側領域５とを備えた本発明によるブランク１を表す。外側領域５は素材削り出し法で加工されるので、この領域は、クラウンのような単歯修復物の少なくとも１つの歯表面の輪郭を有する。縦長の直線状の管腔６は、長軸（ｘ）を有する。管腔は、外側領域内にまで達する。ブランクは、インプラント連結形状部３ｂ中に、および支台領域３ａ中に縦長の管腔６を有し、この管腔は、インプラント連結形状部３ｂの上側２．１から下側２．２にまで、および支台領域３ａの上側３．１から下側３．２にまで達し、かつ頂窩方向の開口部と歯根方向の開口部とを有する。さらに、この縦長の管腔６は、外側領域５の上側８．１からインプラント連結形状部３ｂの下側２．２にまで達する。
【００７６】
図１ｂでは、管腔６が、外側領域５中に達していないブランクを表す。管腔６は、象牙質支台領域４中でおよび任意に支台領域３ａ中で頂窩方向に広がっていてよく、後のミリングプロセスにおいて外側領域内にミリング加工されてよい。少なくともインプラント連結形状部３ｂの領域内では、管腔は好ましくは円筒状に形成されている。図１ｂでは、象牙質支台領域４は２つの層４ａおよび４ｂを有する。
【００７７】
図１ｃは、支台領域３ａとインプラント連結形状部３ｂとを有する内側結合部２と、象牙質支台領域４と、外側領域５とを備えた加工された本発明によるブランクを表し、この外側領域は、素材削り出し法で加工されかつ補綴単歯修復物１０の少なくとも歯表面の輪郭を有する。ブランク中の縦長の管腔６は、外側領域５では、舌側に湾曲している。図１ｃのブランクは、加工前に支台領域中に管腔を有していた。象牙質支台領域中および外側領域５中の管腔は、素材削り出し法で製造され、ことにミリング加工された。あるいは、ブランクは、相応する舌側に湾曲する縦長の管腔を有していてよい。この場合、ブランクは、穿孔の前に製造されるべき補綴物の舌側を確定するために、その外側に表示を有する。
【００７８】
図２は、相互に個別に結合可能な構成要素：内側結合部２、象牙質支台領域４および外側領域５を含む、歯科用ブランク１を製造するための本発明によるシステムを表す。
【００７９】
本発明によるブランクは、好ましくは、自動化されたミリング法において、明らかに低減された材料廃棄で使用することができる、というのも、この破壊強さおよび弾性率により、ブランクは、明らかにより良好に、ミリング工程の間にブランクの一部のチッピングなしでミリング加工を克服するためである。
【図１ａ】
2019528852.tif 000004
【図１ｂ】
2019528852.tif 000005
【図１ｃ】
2019528852.tif 000006
【図２】
2019528852.tif 000007
【図３】
2019528852.tif 000008
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
素材削り出し加工により歯科補綴修復物（１０）を製造するための歯科用ブランク（１）であって、前記歯科用ブランク（１）は、
（ｉ）内側結合部（２）を含み、前記内側結合部は、前記歯科用ブランクの歯冠領域の方向に支台領域（３ａ）を有し、かつ前記歯科用ブランクの歯根方向にインプラント連結形状部（３ｂ）を有し、
（ｉｉ）前記結合部（２）の前記支台領域（３ａ）は、前記ブランク（１）の歯冠領域の方向で象牙質支台領域（４）と結合されており、かつ
（ｉｉｉ）前記象牙質支台領域（４）は、前記ブランク（１）の歯冠領域の方向で（ｉｖ）前記ブランクの外側領域（５）と結合されており、かつ
（ｖ）前記歯科用ブランクは、内部に、前記内側結合部（２）の前記インプラント連結形状部（３ｂ）中に、および任意に前記内側結合部（２）の前記支台領域（３ａ）中に、縦長の管腔（６）を有し、前記管腔は、前記内側結合部（２）の前記インプラント連結形状部（３ｂ）の上側（２．１）から下側（２．２）にまで達し、かつ任意に前記支台領域（３ａ）の上側（３．１）から下側（３．２）にまで達し、かつ前記管腔は、頂窩方向または舌方向の開口部と、歯根方向の開口部とを有し、前記ブランクの外側領域（５）は、ハイブリッドセラミックからなる歯科用ブランク（１）において、前記ハイブリッドセラミックは、セラミック部分を含み、前記セラミック部分は、セラミック骨格であり、前記セラミック骨格は、ＳｉＯ2  ５０〜７０質量％、Ａｌ2Ｏ3  １５〜３０質量％、Ｎａ2Ｏ  ５〜１５質量％、Ｋ2Ｏ  ２〜１０質量％、Ｂ2Ｏ3  ０．０５〜５質量％、ＺｒＯ2  ０．０００１〜１質量％、およびＣａＯ  ０．０００１〜１質量％を含み、全組成は１００質量％になることを特徴とする、
歯科用ブランク（１）。
【請求項２】
前記歯科用ブランク（１）は、縦長の管腔（６）を有し、前記管腔は、前記外側領域（５）の上側（８．１）から前記結合部（２）の前記インプラント連結形状部（３ｂ）の下側（２．２）にまで達し、かつ前記管腔（６）は、前記内側結合部（２）、前記象牙質支台領域（４）および前記外側領域（５）を通過するように延び、かつ頂窩方向または舌方向の開口部と、歯根方向の開口部とを有することを特徴とする、請求項１記載のブランク。
【請求項３】
前記歯科用ブランク（１）は、縦長の管腔（６）を有し、前記管腔は、前記外側領域（５）の上側（８．１）から前記結合部（２）の前記インプラント連結形状部（３ｂ）の下側（２．２）にまで達し、ここで、（ａ）前記縦長の管腔は少なくとも１つの長軸を有し、（ｂ）前記縦長の管腔は折れ曲がっていてかつ少なくとも２つの交差する長軸を有し、（ｃ）前記縦長の管腔（６）は弓形に形成されており、かつ／または（ｄ）前記縦長の管腔の、頂窩方向もしくは舌方向の開口部は、前記内側結合部（２）の前記インプラント連結形状部（３ｂ）の下側（２．２）の、歯根方向の開口部よりも少なくとも大きな直径を有することを特徴とする、請求項１または２記載のブランク。
【請求項４】
（ｉ）前記支台領域（３ａ）と前記インプラント連結形状部（３ｂ）とを含む前記内側結合部（２）は、少なくとも１つの金属または金属合金からなることを特徴とする、請求項１から３までのいずれか１項記載のブランク。
【請求項５】
（ｉｉｉ）前記象牙質支台領域（４）は、金属酸化物または金属酸化物混合物から形成されており、前記金属酸化物または金属酸化物混合物は、任意に酸化マグネシウム（ＭｇＯ）および／または酸化イッテルビウム（Ｙ2Ｏ3）の含分を有することを特徴とする、請求項１から４までのいずれか１項記載のブランク。
【請求項６】
（ｉｉｉ）前記象牙質支台領域（４）は、金属酸化物または金属酸化物混合物から形成されており、かつ二酸化ジルコニウム、酸化アルミニウムまたは酸化ジルコニウム／酸化アルミニウム混合物から選択され、ここで前記金属酸化物または金属酸化物混合物は、任意に酸化マグネシウム（ＭｇＯ）および／または酸化イッテルビウム（Ｙ2Ｏ3）の含分を有することを特徴とする、請求項１から５までのいずれか１項記載のブランク。
【請求項７】
（ｉｖ）前記ブランクの外側領域（５）は、歯科用コンポジット材料または歯科用ガラスセラミックまたは歯科用ハイブリッドセラミックから形成されていることを特徴とする、請求項１から６までのいずれか１項記載のブランク。
【請求項８】
（ｉｖ）前記外側領域は、セラミック骨格５０〜９８質量％およびポリマー部分２〜５０質量％を含むハイブリッドセラミックを有し、前記ハイブリッドセラミックの全組成は１００質量％となることを特徴とする、請求項１から７までのいずれか１項記載のブランク。
【請求項９】
（ｉｖ）前記外側領域は、５０〜９９．９質量％の二酸化ジルコニウムの含有率と、０．１〜５０質量％の含有率での少なくとも１つの他の金属酸化物、半金属酸化物および／または炭化ケイ素またはこれらの混合物の含有率とを含むセラミック骨格を含むハイブリッドセラミックを有し、前記他の金属酸化物、半金属酸化物および／または炭化ケイ素の金属は、イットリウム、アルミニウム、マグネシウム、カリウム、カルシウム、リチウムおよびケイ素から選択され、前記セラミック骨格の全組成は１００質量％となることを特徴とする、請求項１から８までのいずれか１項記載のブランク。
【請求項１０】
（ｉｖ）前記歯科用ブランク（１）の前記外側領域（５）は、
Ａ）
（ａ）無機充填剤４０〜８０質量％、
（ｂ）ウレタン（メタ）アクリラート、トリシクロ［５．２．１．０2,6］デカン−（ＴＣＤ）−ウレタン−誘導体、ＴＣＤ−ジ−ＨＥＡ、ＴＣＤ−ジ−ＨＥＭＡ、ＴＥＧＤＭＡおよび任意に少なくとも１つの三価性、四価性または五価性の架橋剤を含む少なくとも１つのモノマーまたはモノマー混合物の重合に基づくポリマー成分６０〜２０質量％、
を含む歯科用コンポジット材料、または
Ｂ）歯科用ガラスセラミックとしての二ケイ酸リチウム、または
Ｃ）ハイブリッドセラミックの全組成を基準として、ポリマー部分２〜２５質量％と、セラミック部分７５〜９８質量％とを有するハイブリッドセラミックであって、前記ポリマー部分におよび／または前記セラミック部分にそれぞれ顔料を０．０〜８．０質量％含むハイブリッドセラミック
から形成されていることを特徴とする、請求項１から９までのいずれか１項記載のブランク。
【請求項１１】
（ｉｉｉ）前記ブランクの前記象牙質支台領域（４）は、色空間Ｌ*ａ*ｂに従って次の色：Ｌ  ５０〜８０、ａ  ２〜５およびｂ  １５〜２２を有し、かつ／または
（ｉｖ）前記ブランクの前記外側領域（５）は、色空間Ｌ*ａ*ｂに従って次の色：Ｌ  ６０〜９５、ａ  −５〜３およびｂ  ３〜２を有することを特徴とする、請求項１から１０までのいずれか１項記載のブランク。
【請求項１２】
請求項１から１１までのいずれか１項記載の歯科用ブランクの製造方法において、前記ブランクは、
（ｉ）前記ブランクの歯冠領域の方向に支台領域（３ａ）を有し、かつ前記ブランクの歯根方向にインプラント連結形状部（３ｂ）を有する内側結合部（２）を準備し、かつ
（ｉｉ）前記内側結合部（２）の前記支台領域（３ａ）を、前記ブランク（１）の歯冠領域の方向で象牙質支台領域（４）と結合し、かつ
（ｉｉｉ）前記象牙質支台領域（４）を、前記ブランク（１）の歯冠領域の方向で（ｉｖ）前記ブランクの外側領域（５）と結合し、かつ
（ｖ）前記歯科用ブランクは、内部に、前記内側結合部（２）の前記インプラント連結形状部（３ｂ）中に、および任意に前記内側結合部（２）の前記支台領域（３）中に、縦長の管腔（６）を有し、前記管腔は、前記内側結合部（２）の前記インプラント連結形状部（３ｂ）の上側（２．１）から下側（２．２）にまで達し、かつ任意に前記内側結合部（２）の前記支台領域（３）の上側（３．１）から下側（３．２）にまで達し、かつ前記管腔は、頂窩方向または舌方向の開口部と、歯根方向の開口部とを有する
ことにより製造される、歯科用ブランクの製造方法。
【請求項１３】
（ｉｉ）前記支台領域（３）と前記象牙質支台領域（４）とは、前記支台領域（３）と前記象牙質支台領域（４）とを所定の位置で結合可能に仕上げるために、これらの領域が向かい合う内部表面で幾何学的対応部を有し、かつ任意に（ｉｉｉ）前記象牙質支台領域（４）と前記外側領域（５）とは、前記象牙質支台領域（４）と前記外側領域（５）とを所定の位置で結合可能に仕上げるために、これらの領域が向かい合う内部表面で幾何学的対応部を有することを特徴とする，請求項１２記載の方法。
【請求項１４】
（ｉｉ）前記支台領域（３）と前記象牙質支台領域（４）とは、形状結合により、力結合により、および／または素材結合により相互に結合可能であり、かつ／または（ｉｉｉ）前記象牙質支台領域（４）と前記外側領域（５）とは、形状結合により、力結合により、および／または素材結合により相互に結合可能であることを特徴とする、請求項１２または１３記載の方法。
【請求項１５】
請求項１から１１までのいずれか１項記載の歯科用ブランクを製造するためのシステムにおいて、前記システムは、
ａ）個別の互いに結合可能な構成要素として
内側結合部（２）、
象牙質支台領域（４）、および
外側領域（５）を含むか、または
ｂ）請求項１から１１までのいずれか１項記載のブランク、および接着剤、素材結合により結合するための可塑性のまたは液状のハイブリッド素材および／またはインプラントスクリュを含む
ことを特徴とする、歯科用ブランクを製造するためのシステム。
【請求項１６】
前記システムは、ａ）接着剤、素材結合により結合するための可塑性のまたは液状のハイブリッド素材および／またはインプラントスクリュを含むことを特徴とする、請求項１５記載のシステム。
【請求項１７】
素材削り出し法において多色歯科補綴修復物（１００）を製造するための、請求項１から１１までのいずれか１項記載のブランクまたは請求項１５もしくは１６記載のシステムの使用。
【手続補正２】
【補正対象書類名】明細書
【補正対象項目名】００７３
【補正方法】変更
【補正の内容】
【００７３】
【図１ａ】内側結合部２と、象牙質支台領域４と、外側領域５とを備えた本発明によるブランク１を表す。
【図１ｂ】管腔６が、外側領域５中に達していないブランクを表す。
【図１ｃ】内側結合部２と、象牙質支台領域４と、外側領域５とを備えた加工された本発明によるブランクを表す。
【図２】相互に個別に結合可能な構成要素である内側結合部２、象牙質支台領域４および外側領域５を含む、歯科用ブランク１を製造するための本発明によるシステムを表す。
【図３】支台領域３ａとインプラント連結形状部３ｂとを有する内側結合部２を表す。
【国際調査報告】
2019528852.tif 000009
2019528852.tif 000010
2019528852.tif 000011
2019528852.tif 000012